(57)【要約】  本発明は、第一の層及び第二の層を含むポリマーフィルムに、向けられている。上記第一の層は、第一のフルオロポリマーを含み、そして１３５℃未満の融点を有する。上記第二の層は、上記第一の層の上に位置し、そして第二のフルオロポリマーを含む。上記第二の層は、１３５℃超の融点を有する。【特許請求の範囲】
【請求項１】
第一のフルオロポリマーを含み、１３５℃未満の融点を有する第一の層；及び
前記第一の層の上に位置し、そして第二のフルオロポリマーを含む第二の層、前記第二の層は、１３５℃超の融点を有する：
を含むポリマーフィルム。
【請求項２】
前記ポリマーフィルムが、少なくとも光透過率８５％の光学的透明度を有する、請求項１に記載のポリマーフィルム。
【請求項３】
前記第一の層及び前記第二の層が共押出された、請求項１に記載のポリマーフィルム。
【請求項４】
前記第一の層及び前記第二の層が、お互いに直接接している、請求項３に記載のポリマーフィルム。
【請求項５】
前記第一の層及び前記第二の層の間に、介在層が存在しない、請求項４に記載のポリマーフィルム。
【請求項６】
前記第一のフルオロポリマーが、フルオロポリマーコポリマーを含む、請求項１に記載のポリマーフィルム。
【請求項７】
前記フルオロポリマーコポリマーが、ＴＦＥ、ＨＦＰ、及びＶＤＦモノマーを含む、請求項６に記載の前記ポリマーフィルム。
【請求項８】
前記第二のフルオロポリマーが、フルオロポリマーコポリマーを含む、請求項１に記載のポリマーフィルム。
【請求項９】
前記第二のフルオロポリマーが、前記第一のフルオロポリマーよりも、高いフッ素含有率を有する、請求項１に記載のポリマーフィルム。
【請求項１０】
前記第二のフルオロポリマーが、前記第一のフルオロポリマーよりも高いフッ素化炭素比率を有する、請求項１に記載のポリマーフィルム。
【請求項１１】
前記第一の層の融点及び前記第二の層の融点の間の差が、少なくとも約１０℃である、請求項１に記載のポリマーフィルム。
【請求項１２】
前記差が、少なくとも約２５℃である、請求項１１に記載のポリマーフィルム。
【請求項１３】
前記差が、少なくとも約４０℃である、請求項１１に記載のポリマーフィルム。
【請求項１４】
前記差が、少なくとも約６０℃である、請求項１１に記載のポリマーフィルム。
【請求項１５】
前記第二の層の融点が、少なくとも約１６０℃である、請求項１に記載のポリマーフィルム。
【請求項１６】
前記第二の層の融点が、少なくとも約１８０℃である、請求項１に記載のポリマーフィルム。
【請求項１７】
前記第二の層の融点が、少なくとも約２２０℃である、請求項１に記載のポリマーフィルム。
【請求項１８】
前記第一のフルオロポリマーが、第一のＴＨＶコポリマーを含み、そして前記第二のフルオロポリマーが、第二のＴＨＶコポリマーを含み、そして
前記第二のＴＨＶコポリマーが、前記第一のＴＨＶコポリマーよりも低いビニリデンフルオリド比率を有する、
請求項１に記載のポリマーフィルム。
【請求項１９】
前記第一のフルオロポリマーが、第一のＴＨＶコポリマーを含み、そして前記第二のフルオロポリマーが、第二のＴＨＶコポリマーを含み、そして
前記第二のＴＨＶコポリマーが、前記第一のＴＨＶコポリマーよりも高いＴＦＥ比率を有する、
請求項１に記載のポリマーフィルム。
【請求項２０】
前記第一のフルオロポリマーが、第一のＴＨＶコポリマーを含み、そして前記第二のフルオロポリマーが、第二のＴＨＶコポリマーを含み、そして
前記第二のＴＨＶコポリマーが、前記第一のＴＨＶコポリマーよりも高いＨＦＰ比率を有する、
請求項１に記載のポリマーフィルム。
【請求項２１】
前記第一及び第二の層のそれぞれが、塩素化フルオロポリマーを含まない、請求項１に記載のポリマーフィルム。
【請求項２２】
前記第一の層及び前記第二の層が、それぞれ、前記第一及び前記第二のフルオロポリマーから本質的に成る、請求項１に記載のポリマーフィルム。
【請求項２３】
第一のフルオロポリマーを含む第一の層；及び
前記第一の層の上に位置し、そして第二のフルオロポリマーを含む第二の層：
を含むポリマーフィルムであって、
前記第一の層の融点及び前記第二の層の融点の間の差が、少なくとも約１０℃である、
前記ポリマーフィルム。
【請求項２４】
前記第一の層及び前記第二の層が共押出された、請求項２３に記載のポリマーフィルム。
【請求項２５】
前記第一の層及び前記第二の層が、お互いに直接接している、請求項２４に記載のポリマーフィルム。
【請求項２６】
前記第一のフルオロポリマーが、フルオロポリマーコポリマーを含む、請求項２３に記載のポリマーフィルム。
【請求項２７】
前記フルオロポリマーコポリマーが、ＴＦＥ、ＨＦＰ、及びＶＤＦモノマーを含む、請求項２６に記載の前記ポリマーフィルム。
【請求項２８】
前記第二のフルオロポリマーが、フルオロポリマーコポリマーを含む、請求項２３に記載のポリマーフィルム。
【請求項２９】
前記第二のフルオロポリマーが、前記第一のフルオロポリマーよりも、高いフッ素含有率を有する、請求項２３に記載のポリマーフィルム。
【請求項３０】
前記第二のフルオロポリマーが、前記第一のフルオロポリマーよりも高いフッ素化炭素比率を有する、請求項２３に記載のポリマーフィルム。
【請求項３１】
前記第一の層の前記融点が１３５℃未満であり、そして前記第二の層の前記融点が１３５℃超である、請求項２３に記載のポリマーフィルム。
【請求項３２】
前記第二の層の融点が、少なくとも約１６０℃である、請求項３１に記載のポリマーフィルム。
【請求項３３】
前記第二の層の融点が、少なくとも約１８０℃である、請求項３１に記載のポリマーフィルム。
【請求項３４】
前記第二の層の融点が、少なくとも約２２０℃である、請求項３１に記載のポリマーフィルム。
【請求項３５】
前記差が、少なくとも約２５℃である、請求項２３に記載のポリマーフィルム。
【請求項３６】
前記差が、少なくとも約４０℃である、請求項２３に記載のポリマーフィルム。
【請求項３７】
前記差が、少なくとも約６０℃である、請求項２３に記載のポリマーフィルム。
【請求項３８】
前記第一のフルオロポリマーが、第一のＴＨＶコポリマーを含み、そして前記第二のフルオロポリマーが、第二のＴＨＶコポリマーを含み、そして
前記第二のＴＨＶコポリマーが、前記第一のＴＨＶコポリマーよりも低いビニリデンフルオリド比率を有する、
請求項２３に記載のポリマーフィルム。
【請求項３９】
前記第一のフルオロポリマーが、第一のＴＨＶコポリマーを含み、そして前記第二のフルオロポリマーが、第二のＴＨＶコポリマーを含み、そして
前記第二のＴＨＶコポリマーが、前記第一のＴＨＶコポリマーよりも高いＴＦＥ比率を有する、
請求項２３に記載のポリマーフィルム。
【請求項４０】
前記第一のフルオロポリマーが、第一のＴＨＶコポリマーを含み、そして前記第二のフルオロポリマーが、第二のＴＨＶコポリマーを含み、そして
前記第二のＴＨＶコポリマーが、前記第一のＴＨＶコポリマーよりも高いＨＦＰ比率を有する、
請求項２３に記載のポリマーフィルム。
【請求項４１】
前記第一及び第二の層のそれぞれが、塩素化フルオロポリマーを含まない、請求項２３に記載のポリマーフィルム。
【請求項４２】
前記第一の層及び前記第二の層が、それぞれ、前記第一及び前記第二のフルオロポリマーから本質的に成る、請求項２３に記載のポリマーフィルム。
【請求項４３】
第一のフルオロポリマーを含む第一の層；及び
前記第一の層の上に位置し、そして第二のフルオロポリマーを含む第二の層：
を含むポリマーフィルムであって、
前記第二のフルオロポリマーが、前記第一のフルオロポリマーよりも高いフッ素含有率を含む、
前記ポリマーフィルム。
【請求項４４】
前記第一の層及び前記第二の層が共押出された、請求項４３に記載のポリマーフィルム。
【請求項４５】
前記第一の層及び前記第二の層が、お互いに直接接している、請求項４４に記載のポリマーフィルム。
【請求項４６】
前記第一のフルオロポリマーが、フルオロポリマーコポリマーを含む、請求項４３に記載のポリマーフィルム。
【請求項４７】
前記フルオロポリマーコポリマーが、ＴＦＥ、ＨＦＰ、及びＶＤＦモノマーを含む、請求項４６に記載の前記ポリマーフィルム。
【請求項４８】
前記第二のフルオロポリマーが、フルオロポリマーコポリマーを含む、請求項４３に記載のポリマーフィルム。
【請求項４９】
前記第二のフルオロポリマーが、前記第一のフルオロポリマーよりも高いフッ素化炭素比率を有する、請求項４３に記載のポリマーフィルム。
【請求項５０】
前記第一のフルオロポリマーの融点及び前記第二のフルオロポリマーの融点の間の差が、少なくとも約１０℃である、請求項４３に記載のポリマーフィルム。
【請求項５１】
前記第一の層の融点が１３５℃未満であり、そして前記第二の層の融点が１３５℃超である、請求項４３に記載のポリマーフィルム。
【請求項５２】
前記第一のフルオロポリマーが、第一のＴＨＶコポリマーを含み、そして前記第二のフルオロポリマーが、第二のＴＨＶコポリマーを含み、そして
前記第二のＴＨＶコポリマーが、前記第一のＴＨＶコポリマーよりも低いビニリデンフルオリド比率を有する、
請求項４３に記載のポリマーフィルム。
【請求項５３】
前記第一のフルオロポリマーが、第一のＴＨＶコポリマーを含み、そして前記第二のフルオロポリマーが、第二のＴＨＶコポリマーを含み、そして
前記第二のＴＨＶコポリマーが、前記第一のＴＨＶコポリマーよりも高いＴＦＥ比率を有する、
請求項４３に記載のポリマーフィルム。
【請求項５４】
前記第一のフルオロポリマーが、第一のＴＨＶコポリマーを含み、そして前記第二のフルオロポリマーが、第二のＴＨＶコポリマーを含み、そして
前記第二のＴＨＶコポリマーが、前記第一のＴＨＶコポリマーよりも高いＨＦＰ比率を有する、
請求項４３に記載のポリマーフィルム。
【請求項５５】
前記第一及び第二の層のそれぞれが、塩素化フルオロポリマーを含まない、請求項４３に記載のポリマーフィルム。
【請求項５６】
前記第一の層及び前記第二の層が、それぞれ、前記第一及び前記第二のフルオロポリマーから本質的に成る、請求項４３に記載のポリマーフィルム。
【請求項５７】
第一のＴＨＶコポリマーを含む第一の層；及び
前記第一の層の上に位置しかつ直接接しており、そして第二のＴＨＶコポリマーを含む第二の層：
を含むポリマーフィルムであって、
前記第二のＴＨＶコポリマーが、前記第一のＴＨＶコポリマーよりも高い程度にフッ素化されている、
前記ポリマーフィルム。
【請求項５８】
前記第一の層及び前記第二の層が共押出された、請求項５７に記載のポリマーフィルム。
【請求項５９】
前記第一の層の融点及び前記第二の層の融点の間の差が、少なくとも約１０℃である、請求項５７に記載のポリマーフィルム。
【請求項６０】
前記第一の層の融点が１３５℃未満であり、そして前記第二の層の融点が１３５℃超である、請求項５７に記載のポリマーフィルム。
【請求項６１】
前記第二のＴＨＶコポリマーが、前記第一のＴＨＶコポリマーよりも、低いビニリデンフルオリド比率を有する、請求項５７に記載のポリマーフィルム。
【請求項６２】
前記第二のＴＨＶコポリマーが、前記第一のＴＨＶコポリマーよりも高いＴＦＥ比率を有する、請求項５７に記載のポリマーフィルム。
【請求項６３】
前記第二のＴＨＶコポリマーが、前記第一のＴＨＶコポリマーよりも高いＨＦＰ比率を有する、請求項５７に記載のポリマーフィルム。
【発明の詳細な説明】
【技術分野】
【０００１】
本出願は、一般に、複層フルオロポリマーフィルムに関する。
【背景技術】
【０００２】
製品及び装置は、ポリマーフィルムでラミネートされていることが多い。これらのポリマーフィルムは、上記製品に機械的及び化学的な保護を付与する。例えば、所望の機械的性質を有するフィルムは、摩損又は強い衝撃から製品を保護することができ、そして所望の耐薬品性を有するフィルムは、化学物質及び環境への曝露からの保護を与えることができる。例示的な実施形態の一つでは、ポリマーフィルムを、製品に、耐衝撃性、防湿層、及び耐汚染性を付与するために用いることができる。
【０００３】
特定の実施形態の一つでは、ポリマーフィルムが、光電池、光センサー、及びディスプレイを保護するために用いられている。例えば、透明なポリマーフィルムを、環境危険、例えば、湿気及び酸素、並びに機械的危険、例えば、強い衝撃及び摩損から光電池を保護するために用いることができる。典型的には、エチレンビニルアセテート（ＥＶＡ）フィルムが、上に位置するエチレン−テトラフルオロエチレンコポリマー（ＥＴＦＥ）の保護層と組み合わせて、光電池カプセル化用に用いられている。ＥＶＡは、融解により、カプセル化用に好適な低融点軟質ポリマーを与え、一方、ＥＴＦＥは、耐熱性及び耐候性を有する比較的硬質な表面を付与し、そして撥水性及び撥汚染性である。
【０００４】
典型的には、光電池を、融解させたＥＶＡでコーティングし、そして上記ＥＶＡを、硬化又は架橋させる。ＥＶＡの硬化には、かなりの時間がかかり、ＥＶＡを用いて、連続的なラミネーション処理をすることは難しい。さらに、一般的に、ＥＴＦＥフィルムを、単独で押出し、そしてＥＶＡへの接着用に一面上に前処理する。上記ＥＶＡ及びＥＴＦＥフィルムは、初めに、所望の保護を付与する一方で、ＥＶＡは、乏しく老化し、光学的透明度を失い、そして腐食性の副生成物を生成する。老化したＥＶＡフィルムは、光電池に到達する太陽エネルギーの量を減らしうる。さらに、上記老化したＥＶＡは、ＥＶＡが分解の際に生成した腐食性分解副生成物（酢酸等）で、下にある光電池にダメージを与えうる。
【発明の開示】
【発明が解決しようとする課題】
【０００５】
改良されたポリマーフィルムが望ましい。
【課題を解決するための手段】
【０００６】
特定の実施形態の一つでは、開示は、第一の層及び第二の層を含むポリマーフィルムに向けられている。上記第一の層は、第一のフルオロポリマーを含み、そして１３５℃未満の融点を有する。上記第二の層は、上記第一の層の上に位置し、そして第二のフルオロポリマーを含む。上記第二の層は、１３５℃超の融点を有する。
別の例示的な実施形態では、開示は、第一の層及び第二の層を含むポリマーフィルムに向けられている。上記第二の層は、上記第一の層の上に位置し、そして第二のフルオロポリマーを含む。上記第一の層の融点及び上記第二の層の融点の間の差は、少なくとも１０℃である。
【０００７】
さらに例示的な実施形態では、開示は、第一の層及び第二の層を含むポリマーフィルムに、向けられている。上記第一の層には、第一のフルオロポリマーが含まれる。上記第二の層は、上記第一の層の上に位置し、そして第二のフルオロポリマーを含む。上記第二のフルオロポリマーは、上記第一のフルオロポリマーよりも高いフッ素含有率を含む。
【０００８】
別の例示的な実施形態では、開示は、第一の層及び第二の層を含むポリマーフィルムに、向けられている。上記第一の層には、第一のＴＨＶコポリマーが含まれる。上記第二の層は、上記第一の層の上に位置し、かつ直接接している。上記第二の層には、第二のＴＨＶコポリマーが含まれる。上記第二のＴＨＶコポリマーは、上記第一のＴＨＶコポリマーよりも高い程度（ｅｘｔｅｎｔ）にフッ素化されている。
【発明を実施するための最良の形態】
【０００９】
特定の実施形態の一つでは、開示は、第一及び第二の層を含むポリマーフィルムに、向けられている。上記第一の層には、第一のフルオロポリマーが含まれ、そして上記第二の層には、第二のフルオロポリマーが含まれる。上記第二の層は、上記第一の層よりも高い融点を有する。上記第二の層は、一般的に、上記第一の層の上に位置し、そして実施形態の一つに従って、下にある層と直接接している。別の実施形態では、介在層を、上記第一及び第二の層の間に存在させることができる。
【００１０】
製品用のラミネートとしての使用において、上記フィルムを、一般的に、少なくとも上記第一の層の融点まで、しかし上記第二の層の融点よりも低い温度で加熱する。上記フィルムを、上記第一の層が上記製品に接するように、上記製品上にプレス加工又は圧延する。例示的なラミネート製品には、光電池、光センサー、及びディスプレイが含まれる。上記ポリマーフィルムを、バッチ積層工程又は連続積層工程において使用することができる。例えば、上記フィルムを、事前に一定の大きさに作られた光起電性シート上に適用し、そしてバッチ積層工程でプレス加工することができる。別の例では、上記フィルムを、連続積層工程において、連続する光起電性シート上に圧延する。
【００１１】
上記第一及び第二の層の上記第一及び第二のフルオロポリマーは、それぞれ、フッ素化モノマーから形成されるポリマー及びコポリマーから形成されうる。コポリマーには、グラフトコポリマー、交互コポリマー、ランダムコポリマー、及びブロックコポリマーが含まれる。例示的なフルオロポリマーは、テトラフルオロエチレン（ＴＦＥ）、ヘキサフルオロプロピレン（ＨＦＰ）、パーフルオロプロピル又はパーフルオロメチルビニルエーテル、クロロトリフルオロエチレン（ＣＴＦＥ）、ビニリデンフルオリド（ＶＦ2又はＶＤＦ）、及びビニルフロリド（ＶＦ）を含むモノマーから形成されうる。上記フルオロポリマーは、上記モノマー、例えば、フッ素化エチレンプロピレン（ＦＥＰ）、エチレン−テトラフルオロエチレン（ＥＴＦＥ）、ポリテトラフルオロエチレン−パーフルオロプロピルエーテル（ＰＦＡ）、ポリテトラフルオロエチレン−パーフルオロメチルビニルエーテル（ＭＦＡ）、ポリテトラフルオロエチレン（ＰＴＦＥ）、ポリビニリデンフルオリド（ＰＶＤＦ）、エチレンクロロ−トリフルオロエチレン（ＥＣＴＦＥ）、ポリクロロ−トリフルオロエチレン（ＰＣＴＦＥ）、及びテトラフルオロエチレン−ヘキサフルオロプロピレン−ビニリデンフルオリド（ＴＨＶ）の１種又は２種以上を含むポリマー、ポリマーブレンド及びコポリマーを含むことができる。さらなる例示的な実施形態では、上記フルオロポリマーは、フッ素化モノマー、例えば、Ｄａｉｋｉｎ  Ａｍｅｒｉｃａ，ＩｎｃのＤａｉｋｉｎ（商標）ＥＦＥＰと、アルケンモノマーのコポリマーであることができる。
【００１２】
一般的に、上記第一及び第二の層は、ポリマーブレンドのケースでは、非フッ素化ポリマーが、全ポリマー含有量の１５ｗｔ％未満、例えば、１０ｗｔ％未満、５ｗｔ％未満又は２ｗｔ％未満に制限されるように、主として、それぞれのフルオロポリマーから形成される。一部の実施形態では、上記第一及び第二の層のポリマー内容物は、本質的に、１００％フルオロポリマーである。ある実施形態では、上記層は、上述のそれぞれのフルオロポリマーから本質的に成る。
【００１３】
本明細書において、上記フルオロポリマーに関連して用いられる句「本質的に成る」は、上記フルオロポリマーの基本的かつ新規な特性に悪影響を与える非フッ素化ポリマーの存在を除外するが、一般的に用いられる処理剤及び添加剤、例えば、酸化防止剤、充填剤、ＵＶ剤（ＵＶ  ａｇｅｎｔ）、染料、及び老化防止剤を、上記ポリマー層中で用いることができる。
【００１４】
特定の実施形態の一つでは、上記第一及び第二のフルオロポリマーは、ＴＦＥ、ＨＦＰ、及びＶＤＦのモノマーから形成されるコポリマー、例えば、ＴＨＶコポリマーであることができる。上記ＴＨＶコポリマーは、Ｄｙｎｅｏｎ（商標）ＴＨＶ  ２２０、Ｄｙｎｅｏｎ（商標）ＴＨＶ  ２０３０ＧＸ、Ｄｙｎｅｏｎ（商標）ＴＨＶ  ５００Ｇ、Ｄｙｎｅｏｎ（商標）ＴＨＶ  Ｘ８１５Ｇ、又はＤｙｎｅｏｎ（商標）ＴＨＶ  Ｘ６１０Ｇを含むことができる。例えば、上記コポリマーは、約２０〜７０ｗｔ％のＶＤＦモノマー、例えば、約３５〜６５ｗｔ％のＶＤＦモノマーを含むことができる。
【００１５】
上記コポリマーは、約１５〜８０ｗｔ％のＴＦＥモノマー、例えば、約２０〜５５ｗｔ％のＴＦＥモノマーを含むことができる。さらに、上記コポリマーは、約１５〜７５ｗｔ％、例えば、約２０〜６５ｗｔ％のＨＦＰモノマーを含むことができる。実施形態の一つでは、融点がより低いコポリマーには、少なくとも５０ｗｔ％のＶＤＦモノマー、例えば、約５５ｗｔ％のＶＤＦモノマー、又は約６０ｗｔ％のＶＤＦモノマーが含まれる。別の実施形態では、融点がより高いコポリマーには、約５０ｗｔ％以下のＶＤＦモノマー、例えば、４５ｗｔ％以下のＶＤＦモノマー、又は４０ｗｔ％以下のＶＤＦモノマーが含まれる。
【００１６】
図１は、層１０４及び層１０６を含むフィルム１０２の具体的な説明を含む。層１０４は、フルオロポリマーから形成され、そして層１０６は、フルオロポリマーから形成される。層１０４は、層１０６よりも高い融点を有する。示される実施形態では、層１０４及び層１０６を、共押出することができる。具体的に説明するように、層１０４及び１０６は、当該層１０４及び１０６が、それらの間に介在層を有さないように、お互いに直接接して共押出されることができる。
【００１７】
特定の例の一つでは、上記ポリマーフィルムは、２ミル超、例えば、３ミル超、４ミル超、又は５ミル超の厚さを有する。上記層１０４は、上記複層フィルムの厚さの約９５％以下を含むことができる。例えば、上記層１０４は、上記複層フィルム厚の約３５％以下、約３０％以下、約２５％以下、約２０％以下、又は約１５％以下を含むことができる。
【００１８】
上記層１０６は、上記複層フィルム厚の少なくとも約５％、例えば、上記複層フィルム厚の少なくとも約５０％、少なくとも約６５％、少なくとも約７５％、少なくとも約８０％、又は少なくとも約８５％を含むことができる。特定の実施形態の一つでは、層１０４の厚さ：層１０６の厚さの比は、約５：９５〜約９５：５の範囲、例えば、約１０：９０〜約５０：５の範囲、及び約１０：９０〜約３０：７０の範囲であることができる。特定の実施形態の一つでは、上記比は、約２０：８０である。
【００１９】
例示的な実施形態の一つでは、層１０４は、１３５℃超の融点を有する。層１０６は、約１３５℃未満の融点を有する。例えば、層１０４は、少なくとも約１６０℃、少なくとも約１８０℃、又は少なくとも約２２０℃である融点を有することができる。層１０６は、例えば、１３５℃未満、例えば、約１２５℃以下、約１２０℃以下、約１１５℃以下、又は約１１０℃以下の融点を有することができる。
【００２０】
上記層１０４の融点及び層１０６の融点の差は、一般的に、少なくとも約１０℃である。例えば、上記層１０４の融点及び層１０６の融点の間の融点差は、少なくとも約２５℃、少なくとも約４０℃、少なくとも約６０℃、又は少なくとも約１００℃である。
【００２１】
別の例示的な実施形態では、層１０４は、層１０６のフルオロポリマーよりも高いフッ素化含有率を有するフルオロポリマーを含む。例えば、層１０４のフルオロポリマーは、層１０６のフルオロポリマーよりも、多数のフッ素原子を含むことができる。さらに又はあるいは、層１０４のフルオロポリマーは、層１０６のフルオロポリマーよりも多数のフッ素化炭素を含むことができる。特定の例の一つでは、上記層１０４のフルオロポリマー及び上記層１０６のフルオロポリマーは、モノマーであるＴＦＥ、ＨＦＰ、及びＶＤＦを含むコポリマー、例えば、ＴＨＶコポリマーである。
【００２２】
ここで、上記層１０４のフルオロポリマーは、上記層１０６のフルオロポリマーよりも低い重量％のＶＤＦを有しうる。別の例では、上記層１０４のフルオロポリマーは、上記層１０６のフルオロポリマーよりも高い重量％のＨＦＰモノマーを含む。さらなる例では、上記層１０４のフルオロポリマーは、上記層１０６のフルオロポリマーよりも、高い重量％のＴＦＥモノマーを含む。
【００２３】
上記ポリマーフィルム１０２の他の例示的な実施形態では、層１０４を、ＰＶＤＦ、ＴＨＶ、ＥＴＦＥ、ＥＦＥＰ又はＰＣＴＦＥから形成させることができ、そして層１０６を、ＰＶＤＦ又はＴＨＶから形成することができる。例えば、層１０４を、Ｄｙｎｅｏｎ（商標）ＴＨＶ  ５００Ｇ、Ｄｙｎｅｏｎ（商標）ＴＨＶ  ｘ８１５Ｇ、又はＤｙｎｅｏｎ（商標）ＴＨＶ  ｘ６１０Ｇから形成することができる。層１０６は、例えば、ＰＶＤＦ、Ｄｙｎｅｏｎ（商標）ＴＨＶ  ２２０、又はＤｙｎｅｏｎ（商標）ＴＨＶ  ２０３０Ｇｘから形成することができる。
【００２４】
特定の例の一つでは、複数の層（１０４及び１０６）から形成されるポリマーフィルム１０２は、光透過率に関して、最小の光学的透明度を有する。例えば、上記ポリマーフィルムは、少なくとも光透過率８５％、例えば、可視スペクトルにおいて光透過率８５％の光学的透明度を有しうる。例えば、上記光学的透明度は、少なくとも光透過率９０％、少なくとも光透過率約９２％、少なくとも光透過率約９５％、少なくとも光透過率約９８％、又は少なくとも光透過率約９９％を可能とする。上記光学的透明度を、例えば、ＢＹＫ−Ｇａｒｄｎｅｒ  Ｈａｚｅ−Ｇａｒｄ  Ｐｌｕｓで測定することができる。
【００２５】
さらに、上記ポリマーフィルムは、耐候性、非汚染性能、機械的靭性、防湿層性能、ＵＶ安定性、製品への結合性、及び誘電性能等の品質を有しうる。
【００２６】
図１で具体的に説明されるポリマーフィルムは、追加のフルオロポリマー層を含むことができる。これらの追加の層は、層１０４の上に位置することができる。例えば、上記ポリマーフィルム１０２は、ＥＴＦＥ、ＰＣＴＦＥ、ＥＦＥＰ、又はＰＶＤＦから形成される層を含むことができる。これらの追加の層を、層１０４及び１０６と一緒に共押出することができる。
【００２７】
図２は、層２０４、２０６、及び２０８を含む複層ポリマーフィルム２０２の別の実施形体を具体的に説明するものである。層２０６及び２０８は、上述のように、それぞれ、層１０４及び１０６と同様である。層２０８は、層２０６及び２０４よりも低い融点を有するフルオロポリマー層を含むことができる。層２０６は、層２０８よりも高い融点を有するフルオロポリマーを含むことができる。同様に、層２０４は、層２０８よりも高い融点を有することができる。例示的な実施形態の一つでは、層２０４は、バリア層、耐候性層、又は自浄層として作用することができる。層２０４は、例えば、ＰＣＴＦＥバリア層又はＥＴＦＥ上部層（ＥＴＦＥ  ｏｖｅｒｌｙｉｎｇ  ｌａｙｅｒ）を含むことができる。
【００２８】
例示的な実施形態の一つでは、層２０６は、１３５℃超、例えば、少なくとも約１６０℃、少なくとも約１８０℃、又は少なくとも約２２０℃の融点を有する。層２０８は、１３５℃未満、例えば、約１２５℃以下、約１２０℃以下、約１１５℃以下、又は約１１０℃以下の融点を有する。
【００２９】
別の実施形態では、層２０６は、層２０８の融点よりも、少なくとも約１０℃高い、例えば、少なくとも約２５℃高い、少なくとも約４０℃高い、少なくとも約６０℃高い、又は少なくとも約１００℃高い融点を有する。
【００３０】
さらに例示的な実施形態では、層２０６は、層２０８のフルオロポリマーよりも高いフッ素化含有率を有するフルオロポリマーを含む。例えば、層２０６及び２０８は、ＴＨＶコポリマーから形成されることができ、そして層２０６は、層２０８よりも、高いＴＦＥ若しくはＨＦＰ比率、又は低いＶＤＦ比率を含むことができる。層２０６及び２０８のさらなる詳細を、それぞれ、層１０４及び１０６に関連して見出すことができる。
【００３１】
例示的な実施形態の一つでは、低融点層には、Ｄｙｎｅｏｎ（商標）のＴＨＶ２２０等のフルオロポリマーが含まれうる。別の例示的な実施形態では、低融点フルオロポリマーには、Ｄｙｎｅｏｎ（商標）のＴＨＶ  ２０３０ＧＸが含まれうる。より高融点のフルオロポリマーの例示的な実施形態には、Ｄｙｎｅｏｎ（商標）ＴＨＶ  ５００Ｇ、Ｄｙｎｅｏｎ（商標）ＴＨＶ  ８１５Ｇ、及びＤｙｎｅｏｎ（商標）ＴＨＶ  ６１０Ｇが含まれる。
【００３２】
例示的な実施形態の一つでは、上記フィルムは、基材の区分化されたシートにフィットするように取り付けられ、そしてカッティングされたフィルムとは対照的に、連続工程、例えば、基材の長い連続シート上への積層に用いるための助けとなる。例えば、上記フィルムは、ロール内で処理される軟質の光起電層に積層するための助けとなり、そして上記光起電性表面に付着させるために、架橋を利用しない。
【００３３】
さらに例示的な実施形態では、上記フィルムは、フッ素化ポリマーから形成され、そして多くの場合、塩素化フルオロポリマーを含まない。一部の実施態様では、塩素化フルオロポリマーを明確に除外する。別の例示的な実施形態では、上記フィルムは、光透過率９５％超、例えば、光透過率９６％超の光学的透明度を有する。
【実施例】
【００３４】
第二のフルオロポリマー層よりも低い融点を有する第一のフルオロポリマー層を含む、複層のポリマーフィルムの例示的な実施形態を示す。上記フルオロポリマー層を、例１に具体的に説明するように、共押出する。
【００３５】
例１
２２４℃の融点を有するフルオロポリマーＤｙｎｅｏｎ（商標）ＴＨＶ  Ｘ８１５Ｇを、３／４インチのＢｒａｂｅｎｄｅｒエクストルーダー上で、８ｒｐｍで処理した。Ｂｒａｂｅｎｄｅｒエクストルーダーの区間ごとの温度は、２２０℃、２７０℃、２６０℃、及び２６０℃であった。２つの追加の層を、１１６℃の融点を有するＤｙｎｅｏｎ（商標）ＴＨＶ  ２２０Ｇのフルオロポリマーを用いて形成させた。２つの層のうちの１つの層が、１”Ｋｉｌｌｉｏｎ製エクストルーダー上で、１２ｒｐｍで処理された。上記Ｋｉｌｌｉｏｎ製エクストルーダーの区間ごとの温度は、１２０℃、１７０℃、２２０℃、及び２２０℃であった。上記２つの層のうちの他の層は、３／４Ｂｒａｂｅｎｄｅｒエクストルーダー上で、８ｒｐｍで処理され、そして上記Ｂｒａｂｅｎｄｅｒエクストルーダーの区間ごとの温度は、１２０℃、１７０℃、２２０℃、及び２２０℃であった。上記エクストルーダーが、２４０℃の温度に保たれたＡＢＣ型のフィードブロックと、２３０℃に保たれたダイとに供給した。
【００３６】
有効な２つの層、Ｄｙｎｅｏｎ（商標）ＴＨＶ  Ｘ８１５Ｇ層及びＤｙｎｅｏｎ（商標）ＴＨＶ  ２２０Ｇ層を有する２ミル及び５ミルの厚さの例示的なフィルムを、２０：８０に等しい層の厚さ比（ＴＨＶ８１５：ＴＨＶ２２０）を用いて製造した。
【００３７】
上記開示の主題は、制限的でない実例としてみなされ、そして添付の特許請求の範囲は、上記改良、強化及び本発明の真の範囲に入る他の実施形態の全てをカバーすることを目的としている。従って、法により許容される最大の範囲まで、本発明の範囲を、次の特許請求の範囲及びそれらの均等物の最大限に許容される解釈により決定すべきであり、そして上述の詳細な説明によって制限又は限定すべきではない。
【図面の簡単な説明】
【００３８】
【図１】図１は、複層フィルムの実例を含む。
【図２】図２は、複層フィルムの実例を含む。
【図１】
2008501552.tif 000002
【図２】
2008501552.tif 000003
【手続補正書】
【提出日】平成19年5月22日(2007.5.22)
【手続補正１】
【補正対象書類名】特許請求の範囲
【補正対象項目名】全文
【補正方法】変更
【補正の内容】
【特許請求の範囲】
【請求項１】
第一のフルオロポリマーを含み、１３５℃未満の融点を有する第一の層；及び
前記第一の層の上に位置し、そして第二のフルオロポリマーを含む第二の層、前記第二の層は、１３５℃超の融点を有する：
を含むポリマーフィルム。
【請求項２】
第一のフルオロポリマーを含む第一の層；及び
前記第一の層の上に位置し、そして第二のフルオロポリマーを含む第二の層：
を含むポリマーフィルムであって、
前記第一の層の融点及び前記第二の層の融点の間の差が、少なくとも１０℃である、
前記ポリマーフィルム。
【請求項３】
第一のフルオロポリマーを含む第一の層；及び
前記第一の層の上に位置し、そして第二のフルオロポリマーを含む第二の層：
を含むポリマーフィルムであって、
前記第二のフルオロポリマーが、前記第一のフルオロポリマーよりも高いフッ素含有率を含む、
前記ポリマーフィルム。
【請求項４】
第一のＴＨＶコポリマーを含む第一の層；及び
前記第一の層の上に位置しかつ直接接しており、そして第二のＴＨＶコポリマーを含む第二の層：
を含むポリマーフィルムであって、
前記第二のＴＨＶコポリマーが、前記第一のＴＨＶコポリマーよりも高い程度でフッ素化されている、
前記ポリマーフィルム。
【国際調査報告】
2008501552.tif 000004
2008501552.tif 000005